ДИСПЕРГАТОРЫ В КОМПОЗИТАХ

1. Композиция, включающая
(а) синтетический полимер,
(б) тальк в качестве наполнителя, где частицы талька обладают средним размером от 0,4 до 25 мкм и содержатся в количестве от 0,1 до 10% в пересчете на массу компонента (а), и
(в) диспергатор, который основан на неионогенном поверхностно-активном веществе или амфифильном статистическом, блочном или гребнеобразном сополимере;
при условии, что когда синтетический полимер (а) представляет собой полиамид, он содержится в количестве меньше 55% в пересчете на массу (а), (б) и (в).
2. Композиция по п.1, в которой компонент (б) содержится в количестве от 1 до 10% в пересчете на массу компонента (а).
3. Композиция по п.1 или 2, в которой компонент (а) представляет собой полиолефин.
4. Композиция по п.1 или 2, в которой компонент (а) представляет собой полиэтилен или полипропилен, или их сополимеры, или их смеси.
5. Композиция по п.1 или 2, в которой компонент (б) содержится в количестве от 0,1 до 40%, предпочтительно от 0,1 до 20%, в пересчете на массу компонента (а).
6. Композиция по п.5, в которой компонент (б) содержится в количестве от 1 до 10%, предпочтительно от 2,5 до 7,5%, в пересчете на массу компонента (а).
7. Композиция по п.1 или 2, в которой компонент (б) представляет собой немодифицированный тальковый наполнитель.
8. Композиция по п.1 или 2, в которой компонент (б) обладает средним размером частиц от 0,4 до 10 мкм, предпочтительно 0,6 до 10 мкм.
9. Композиция по п.1 или 2, в которой компонент (в) представляет собой неионогенное поверхностно-активное вещество.
10. Композиция по п.9, в которой компонент (в) представляет собой сорбитановый сложный эфир, диметилсилоксан-этиленоксидный блок-сополимер, полиметилметакрилат-полиоксиэтиленовый блок-сополимер или соединение формулы (1)
в которой m обозначает 1 или 2,
n обозначает 1 или 2,
х превышает или равен 1,
y превышает или равен 1,
z превышает или равен 0, а
1
1
25
R обозначает водородный атом или С-Салкил.
11. Композиция по п.1 или 2, в которой компонент (в) представляет собой амфифильный акриловый статистический, блочный или гребнеобразный сополимер.
12. Композиция по п.11, в которой компонент (в) основан на длинноцепочечном алкил(мет)акрилате.
12
32
13. Композиция по п.12, в которой компонент (в) основан на С-Салкил(мет)акрилате.
14. Композиция по п.1 или 2, в которой компонент (в) содержится в количестве от 0,01 до 10%, предпочтительно от 0,01 до 5%, в пересчете на массу компонента (а).
15. Композиция по п.1 или 2, включающая, кроме того, помимо компонентов (а), (б) и (в), дополнительные добавки.
16. Композиция по п.15, включающая в качестве дополнительных добавок фенольные антиоксиданты, светостабилизаторы, стабилизаторы для переработки, пигменты, красители, пластификаторы, агенты, улучшающие совместимость, добавки, повышающие ударную прочность и/или модифицирующие добавки, повышающие ударную прочность.
17. Композиция по п.1 или 2 в форме маточной смеси или концентрата, включающая компонент (а) в количестве от 5 до 90%, компонент (б) в количестве от 5 до 80% и компонент (в) в количестве от 0,5 до 50 мас.%.
18. Способ получения синтетического полимерного материала, который включает смешение в расплаве смеси
(а) синтетического полимера,
(б) талька в качестве наполнителя, где частицы талька обладают средним размером от 0,4 до 25 мкм и содержатся в количестве от 0,1 до 10% в пересчете на массу компонента (а), и
(в) диспергатора, который основан на неионогенном поверхностно-активном веществе или амфифильном статистическом, блочном или гребнеобразном сополимере;
при условии, что когда синтетический полимер (а) представляет собой полиамид, он содержится в количестве меньше 55% в пересчете на массу (а), (б) и (в).
19. Способ по п.18, в котором компонент (б) содержится в количестве от 1 до 10% в пересчете на массу компонента (а).
20. Способ по п.18, в котором смешение в расплаве проводят при температуре в пределах от 150 до 290°С.
21. Синтетический полимерный композит, полученный согласно способу по одному из пп.18-20.
22. Применение диспергатора (в), который основан на неионогенном поверхностно-активном веществе или амфифильном статистическом, блочном или гребнеобразном сополимере для диспергирования талькового наполнителя (б), где частицы талька обладают средним размером от 0,4 до 25 мкм и содержатся в количестве от 0,1 до 10% в пересчете на массу синтетической полимерной матрицы (а), в упомянутой синтетической полимерной матрице (а) с получением композитного материала при условии, что когда синтетический полимер (а) представляет собой полиамид, он содержится в количестве меньше 55% в пересчете на массу (а), (б) и (в).
23. Применение по п.22, при котором компонент (б) содержится в количестве от 1 до 10% в пересчете на массу компонента (а).